(57)【要約】【課題】サイズ剤として高価な中性サイズ剤を使用することなく従来の酸性紙のサイズ剤が使用できるとともに、填料として安価な炭酸カルシウムの使用を可能とした擬似中性法による新聞用紙を提供する。【解決手段】紙支持体の熱水抽出液ｐＨが５〜６になるように硫酸バンドを主としたｐＨ調整手法による擬似中性抄紙方法で製造された中性新聞用紙であって、填料の主成分として炭酸カルシウムが添加されて、ＪＩＳ  Ｐ  ８１３８の法に基づく表裏面の不透明度がそれぞれ８０〜９５％であり、かつ、サイズ剤の主成分として酸性抄紙用サイズ剤が添加されてＪＩＳ  Ｐ  ８１４０の測定法に基づく、コッブ法による表裏面のサイズ度がそれぞれ２５０ｇ／ｍ２以下とする。【選択図】  なし【特許請求の範囲】
【請求項１】
紙支持体の熱水抽出液ｐＨが５〜６になるように硫酸バンドを主としたｐＨ調整手法による擬似中性抄紙方法で製造された中性新聞用紙であって、填料の主成分として炭酸カルシウムが添加され、及びサイズ剤の主成分として、酸性抄紙用サイズ剤が添加されて、ＪＩＳ  Ｐ  ８１３８の測定法に基づく表裏面の不透明度がそれぞれ８０〜９５％であり、かつ、ＪＩＳ  Ｐ  ８１４０の測定法に基づく、コッブ法による表裏面のサイズ度がそれぞれ２５０ｇ／ｍ２以下であることを特徴とする擬似中性新聞用紙。
【請求項２】
紙支持体の熱水抽出液ｐＨが５〜６になるように硫酸バンドを主とするｐＨ調整手法を用いる擬似中性抄紙方法により擬似中性新聞用紙を製造するに当たり、填料の主成分として炭酸カルシウムを用いてＪＩＳ  Ｐ  ８１３８の測定法に基づく表裏面の不透明度をそれぞれ８０〜９５％にし、及び、サイズ剤の主成分として酸性抄紙用サイズ剤を用いてＪＩＳ  Ｐ  ８１４０の測定法に基づく、コッブ法による表裏面のサイズ度を２５０ｇ／ｍ２以下にすることを特徴とする擬似中性新聞用紙の製造方法。
【発明の詳細な説明】
【０００１】
【発明の属する技術分解】
本発明は、擬似中性新聞用紙及びその製造方法に関し、詳しくは、紙支持体抄紙ｐＨを硫酸バンドを用いて調整し、填料として炭酸カルシウム、サイズ剤として酸性抄紙用サイズ剤をそれぞれ使用して、特に表裏の不透明性及びサイズ度（耐水性）にすぐれた擬似中性新聞用紙及びその製造方法に関するものである。
【０００２】
【従来の技術】
近年、新聞印刷はオフセット輪転印刷、及び高速化が急速に進んでおり、それに付随して印刷媒体となる新聞用紙に対しても印刷適性や印刷作業性が求められている。
【０００３】
一般に、新聞用紙には機械パルプや古紙パルプを配合した紙が使用され、現在では、環境保存の観点から古紙パルプの高度配合や、新聞用紙の増頁に対応して用紙の軽量化等が要請されている。
【０００４】
新聞用紙は表裏面に印刷がなされることから用紙に対する高い不透明性が求められている。この不透明性（用紙に対する印刷後の高い不透明性、いわゆる印刷不透明性を含む）は新聞用紙の軽量化に伴い一層重要なものとなっている。また、オフセット輪転印刷では湿し水を使用するために、用紙表裏面の耐水性も求められている。この耐水性の低い用紙を使用すると、紙粉がブランケットに堆積したり、インキに混入することにより、印刷面にいわれるカスレが生じるといった不具合が生じる。
【０００５】
ところで、近年抄紙機の高速化が進み、用紙のより効率的な生産が求められている。すなわち、抄紙機での歩留り、濾水性の改善は重要な課題である。更に、機械パルプやＤＩＰ（脱墨古紙パルプ）を多量に含む新聞用紙は、印刷適性などの点から填料をできるだけ多量に内添させることが求められている。従来、こうした新聞用紙は酸性領域で抄造されてきている。
しかし、填料として添加する炭酸カルシウム及び／又はＤＩＰや塗工ブロークから流入する炭酸カルシウムの影響により、系のＰＨが不安定となり、サイズ剤として添加されている硫酸バンドの凝結効果が損なわれることにより断紙や欠陥が多発する。その結果、硫酸バンドを多量に使用することになり、他の添加剤の効果が低下する障害が生じる。
【０００６】
また、ロジン系サイズ剤の効果が低下し、また、サイズ剤を多量に添加するために発泡性が増し、これを抑えるために消泡剤を多量に添加する必要があり、この多量の消泡剤添加により更にサイズ剤を増量しなければならないという悪循環に陥る。
【０００７】
こうした状況を改善するために、近年は中性ないしアルカリ性領域で、しかも填料を多量に内添させて抄造させたり、中性ないしアルカリ性領域で抄造した原紙の表面にサイズ剤を主成分とする塗工層を新たに形成する等が多くなっている。（例えば、下記特許文献１、特許文献２等）。この中性紙は、パルプ本来の紙力を低下させることなく抄紙できるため、填料の紙中の添加率を酸性紙に比べて数％アップでき、しかも炭酸カルシウムはタルクに比べて白色度が高く粒子が細かく、さらに安価である。一方、中性紙のサイズ剤としては主として、アルキルケテンダイマー（ＡＫＤ）、アルケニコハク酸無水物（ＡＳＡ）が使用されているが、これらは高価であるため、用紙の低廉化が妨げられている。
【０００８】
【特許文献１】
特許第２８８９１５９号公報
【特許文献２】
特開平９−７８４９１号公報
【０００９】
【発明が解決しようとする課題】
本発明は、中性抄紙の有する欠点を解決するとともに、特に不透明度、耐水性がともに良好な新聞用紙及びその製造方法を提供することをその課題とするものである。
【００１０】
【課題を解決するための手段】
本発明では、填料として炭酸カルシウムを用い、サイズ剤として酸性抄紙用のサイズ剤を用いて新聞用紙を製造する方法について検討してきたが、紙支持体の熱水抽出液がｐＨ５〜６になるように、ほぼ中性ｐＨ域に、硫酸バンドを加えてｐＨ調整した擬似中性域で紙支持体の抄紙を行えば、上記課題を満たす新聞用紙が製造できることを見出した。本発明はこれに基づいてなされたものである。
【００１１】
従って、本発明によれば、第一に、紙支持体の熱水抽出液ｐＨが５〜６になるように硫酸バンドを主としたｐＨ調整手法による擬似中性抄紙方法で製造された中性新聞用紙であって、填料の主成分として炭酸カルシウムが添加され、及びサイズ剤の主成分として、酸性抄紙用サイズ剤が添加されて、ＪＩＳ  Ｐ  ８１３８の測定法に基づく表裏面の不透明度がそれぞれ８０〜９５％であり、かつ、ＪＩＳ  Ｐ  ８１４０の測定法に基づく、コッブ法による表裏面のサイズ度がそれぞれ２５０ｇ／ｍ２以下であることを特徴とする擬似中性新聞用紙が提供される。
【００１２】
第二に、紙支持体の熱水抽出液ｐＨが５〜６になるように硫酸バンドを主とするｐＨ調整手法を用いる擬似中性抄紙方法により擬似中性新聞用紙を製造するに当たり、填料の主成分として炭酸カルシウムを用いてＪＩＳ  Ｐ  ８１３８の測定法に基づく表裏面の不透明度をそれぞれ８０〜９５％にし、及び、サイズ剤の主成分として酸性抄紙用サイズ剤を用いてＪＩＳ  Ｐ  ８１４０の測定法に基づく、コッブ法による表裏面のサイズ度をそれぞれ２５０ｇ／ｍ２以下にすることを特徴とする擬似中性新聞用紙の製造方法が提供される。
【００１３】
なお、本発明の新聞用紙は、中性またはアルカリ性で抄造されるのではなく、むしろ幾分酸性側で抄造されることから、“擬似中性”新聞用紙というべきものである。
【００１４】以下、本発明をさらに詳細に説明する。
【００１５】
硫酸バンドはＡｌ２（ＳＯ４）３・１４Ｈ２Ｏで表される硫酸アルミニウム化合物で、抄造工程において一般的な酸性側でのｐＨ調整剤である。一方、炭酸カルシウムは酸性側で使用すると、硫酸バンドと反応して炭酸ガスと硫酸カルシウムが生じる。炭酸ガスは泡立ちの原因となり、硫酸カルシウムは配管内部に固着してトラブルを引き起こす。このため、従来においては炭酸カルシウムは中性紙の抄造にしか使用できないとされてきた。
【００１６】
本発明は、紙支持体の熱水抽出液ｐＨが５〜６になるように擬似中性抄紙を行うに際して、填料として炭酸カルシウム、サイズ剤として従来の酸性紙用のサイズ剤を使用するというものである。
【００１７】
ほぼ中性のｐＨ域に硫酸バンドの添加量を抑えることによって抄造系内を中性域から若干酸性側へ移動させ、所望のｐＨ値に変えることができる。ここで用いられるｐＨの調整薬品としては、酸性の代表例として硫酸バンド、アルカリの代表例としては、苛性ソーダなどが挙げられる。硫酸バンド、苛性ソーダは、系内における汚染が少なく、他の助剤への阻害影響が少なく好ましい。
【００１８】
紙支持体の熱水抽出液ｐＨが５〜６になるように調整されて抄造される場合、炭酸カルシウムはもはや硫酸バンドと反応しなくなり、填料として有効に使用される。本発明で使用される填料は炭酸カルシウムを主成分とするが、この他にもホワイトカーボン、クレー、タルクなどが使用できる。また、サイズ剤としては酸性抄紙で使用されるロジンサイズ剤が好適に使用できる。
【００１９】
この場合、炭酸カルシウムの添加はできるだけ抄紙工程の後段において添加するのが好ましい。また、不透明度を高めるために、主パルプ成分中の機械パルプ及び／又はＤＩＰの配合率を８０〜１００％にするのが好ましい。さらに、本発明においては、炭酸カルシウムの使用及び配合率の増加により、８０〜９５％の高い不透明度を達成できる。
【００２０】
本発明で使用する機械パルプは、ストーングランドパルプ（ＳＧＰ）、加圧ストーングランドパルプ（ＰＧＰ）、レファイナーグランドパルプ（ＲＧＰ）、ケミサーモメカニカルパルプ（ＣＴＭＰ）、サーモメカニカルパルプ（ＴＭＰ）等の機械パルプがある。
【００２１】
本発明に使用するＤＩＰは、新聞印刷古紙、中質印刷古紙から脱墨されたＤＩＰである。また、本発明に使用する炭酸カルシウム（ＧＣＣ）、或いは炭酸ガス化法や炭酸塩溶液化合法等の化学的方法によって製造された軽質炭酸カルシウム（ＰＣＣ）であり、平均粒径が０．５〜１０μｍであれば製造方法は問わない。
【００２２】
本発明の擬似中性新聞用紙については、前記の機械パルプ及び／又はＤＩＰをほぼ中性ｐＨ域に硫酸バンドを添加してｐＨ５〜６に調整し、これに例えばロジンサイズ剤を添加し、抄紙工程の付着物の原因となる樹脂成分を繊維に定着させる。続いて、炭酸カルシウムが添加されて抄造が行われる。かくして得られた新聞用紙は、坪量３５〜５０ｇ／ｍ２、好ましくは４０〜４６ｇ／ｍ２であり、必要に応じてカレンダーに通紙し、加圧、平滑化処理して製品に仕上げられる。
【００２３】
【実施例】
次に実施例をあげて本発明を具体的に説明する。なお、ここでの部は重量基準である。
【００２４】
（実施例１）
機械パルプ４０部、ＤＩＰ６０部からなるパルプ組成を混合し、これに苛性ソーダ及び硫酸バンドにて抄紙ｐＨを６に調整し、さらに、ロジンサイズ剤０．５部、炭酸カルシウム１０部を添加し、坪量４３ｇ／ｍ２の新聞用紙を製造した。
【００２５】
（実施例２）
機械パルプ１０部、ＤＩＰ９０部からなるパルプ組成を混合し、これに苛性ソーダ及び硫酸バンドにて抄紙ｐＨを５に調整し、さらに、ロジンサイズ剤０．５部、炭酸カルシウム１０部を添加し、坪量４３ｇ／ｍ２の新聞用紙を製造した。
【００２６】
（実施例３）
実施例１と同様にパルプ組成を混合し、これに苛性ソーダ及び硫酸バンドにて抄紙ｐＨを５．５に調整し、さらに、ロジンサイズ剤０．５部、炭酸カルシウム１０部を添加し、坪量４３ｇ／ｍ２の新聞用紙を製造した。
【００２７】
（比較例１）
実施例１と同様にパルプ組成を混合し、これに苛性ソーダ及び硫酸バンドにて抄紙ｐＨを６．５に調整し、さらに、ロジンサイズ剤０．５部、炭酸カルシウム１０部を添加し、坪量４３ｇ／ｍ２の新聞用紙を製造した。
【００２８】
（比較例２）
実施例１と同様にパルプ組成を混合し、これに苛性ソーダ及び硫酸バンドにて抄紙ｐＨを４．５に調整し、さらに、ロジンサイズ剤０．５部、炭酸カルシウム１０部を添加し、坪量４３ｇ／ｍ２の新聞用紙を製造した。
【００２９】
（比較例３）
実施例１と同様にパルプ組成を混合し、これに苛性ソーダ及び硫酸バンドにて抄紙ｐＨを６に調整し、さらに、アルケニルコハク酸系サイズ剤０．７部、炭酸カルシウム１０部を添加し、坪量４３ｇ／ｍ２の新聞用紙を製造した。
【００３０】
（比較例４）
実施例１と同様にパルプ組成を混合し、これに苛性ソーダ及び硫酸バンドにて抄紙ｐＨを４．５に調整し、さらに、アルキルケテンダオマーサイズ剤０．８部、炭酸カルシウム１０部を添加し、坪量４３ｇ／ｍ２の新聞用紙を製造した。
【００３１】
かくして実施例、比較例の新聞用紙について下記に示す品質評価を行い、
（操業トラブル）  操業問題が無い場合を○、何らかの問題が生じた場合を×とした。
【００３２】
（不透明度）  ＪＩＳ  Ｐ  ８１３８  に準じて測定した。
（印刷不透明度）  オフセット輪転印刷機で、オフセット輪転印刷用インキ（墨）のインキ量を変えて印刷し、印刷面反射率が９％のときの、印刷前の裏面反射率（印刷面の反射面）に対する印刷後の裏面反射率の比率を求めた。なお、反射率の測定には分光白色度測色機（スガ試験機社製）を用いた。
（サイズ度）  ＪＩＳ  Ｐ  ８１４０の測定法に基づく、コッブ法による表裏面のサイズ度を求めた。
【００３３】
【表１】
2004256948.tif 000002
【００３４】
【発明の効果】
本発明によれば、紙支持体の熱水抽出液ｐＨが５〜６の擬似中性でありながら、填料として炭酸カルシウムの使用が可能となり、併せて、これにより従来の安価なサイズ剤（硫酸バンド）の使用できるようになった。また、中性抄紙で問題とされているワイヤー磨耗の問題も解決される。